{
    "protocol": "将化合物A与化合物B混合搅拌均匀，通惰性气体保护，升温至50-100°C, 加入催化剂，在100°C-140°C反应2-8h，在真空有惰性气体保护条件下，脱除低分子即得所述双生结构聚醚硅氧烷。化合物B与化合物A的摩尔比例为0.8-1.5:1，优选为1.2；加入催化剂温度50-100°C，优选为60-80°C；反应温度为100-150°C，优选为110-140°C；反应时间为2-8h，优选为4-6h。催化剂为铂、铑、钯或它们的化合物，催化剂用量为5-300ppm，优选为10-200ppm。惰性气体为氮气。将化合物A与化合物B混合搅拌均匀，通惰性气体保护，升温至50-100°C, 加入催化剂，在100°C-140°C反应2-8小时，在真空有惰性气体保护条件下，脱除低分子即得所述双生结构聚醚硅氧烷。化合物B与化合物A的摩尔比例为0.8-1.5:1，优选为1.2；加入催化剂的温度为50-100°C，优选为60-80°C；反应温度为100-150°C，优选为110-140°C；反应时间为2-8小时，优选为4-6小时；催化剂为铂、铑、钯或它们的化合物，催化剂用量为5-300ppm，优选为10-200ppm；惰性气体为氮气。在装有电动搅拌器、温度计的250ml干燥三口瓶中，分别加入46克七甲基三硅氧烷、100克2,4,7,9-四甲基-5-癸炔-4,7-二醇四乙氧基醚搅拌均匀，通N2，然后升温，当温度升至60°C，加入氯铂酸催化剂0.2克，继续升温至110°C，反应4h，在N2保护下，抽真空脱除低组分，即得一种浅黄色液体RA。在实施例2至实施例5中，通过调节七甲基三硅氧烷和二醇醚的比例、添加不同的催化剂量以及改变反应温度和时间，合成各具特性的聚合物RB、RC、RD和RE。"
}